FR 2540643 A1 19840810 FR 8301957 A 19830208 La présente invention concerne un papier support amélioré pour des couches photographiques contenant un sel d'argent. On connalt des supports papiers pour des couches photographiques qui sont encollés à l'intérieur de manière classique à l'aide de savons résineux, de savons d'acides gras ou d'anhydrides d'acides gras et qui par suite-de la précipitation des agents collants à l'aide de substances acides, par exemple sulfate d'ammonium, chlorure d'ammonium, acide formique et analogues, sont qualifiés de papiers appelés acides De tels papiers s'utilisent depuis des décennies, soit directement, soit après revêtement à l'aide de couches pigmentées et/ou hydrophobes, comme supports pour des couches photo- graphiques Les couches photographiques peuvent être destinées aussi bien à la photographie en noir et blanc qu'à la photographie en couleurs. Depuis quelques années, on connaît, au surplus, des supports papiers photographiques qui contiennent une colle interne neutre Cette colle dite "neutre" se base avantageusement sur l'emploi d'une dispersion d'un dimère d'alkylcétène précipité à l'aide d'une substance cationique, par exemple une résine de polyamine et/ou de polyamide, sur des fibres cellulosiques et rend ces dernières hydrophobes. Ce type de collage interne du papier est décrit, par exemple, dans la demande de brevet allemand (DOS)2 710 061 De tels papiers à colle neutre sont revêtus, par exemple, de résines synthétiques comme les papiers acides et s'utilisent sous cette forme comme supports pour des couches photogra- phiques Ceci se trouve décrit dans la demande de brevet allemand (DOS) 2 641 266. Les papiers photographiques doivent non seulement 2 2540643 être collés, mais aussi résister au mouillage. Autrement, ils peuvent perdre leur solidité et leur cohésion dans les solutions utilisées pour les trai- tements photographiques Même les papiers dont la surface porte bien une couche qui résiste à l'eau mais dont l'intérieur ne présente pas de solidité au mouillage, à'entrouvent après le traitement dans des bains photographiques le long de leurs tranches sur plusieurs millimètres Par conséquent, un traitement conférant de la solidité au mouillage est indispensable en plus du collage. Chez les papiers encollés acides, on utilise. des résines condensantes, qui libèrent du formal- déhyde, en vue de l'obtention de la résistance à l'état mouillé nécessaire Des résines de ce genre, sont, de préférence, des résines de mélamine formaldéhyde ou d'urée-formaldéhyde sous forme précondensée On ne parvient à conférer une résistance à l'état mouillé optimale au papier photographique à l'aide de ces résines qu'à un p H acide seulementde 5 ou inférieur à 5. Un inconvénient des papiers acides classiques auxquels on a conféré une résistance à l'état mouillé à l'aide de résines contenant du formaldéhyde, réside dans le fait que les substances contenant du formaldéhyde libèrent du formaldéhyde en cours de conservation Le formaldéhyde libéré exerce cepen- dant une influence sur les couches photographiques. L'état de dureté des couches s'en trouve modifié, le ton des images en blanc et noir subit des glisse- mentset des modifications de teinte indésirables sont provoquées par réaction sur les copulants dans les couches de photographie en couleur. Au surplus, la faible valeur du p H des papiers encollés acides constitue un inconvénient, étant donné que la sensibillte des couches photographiques à base de sel d'argent diminue avec une réduction du p H, alors qu'én photographie on vise généralement à obtenir une augmentation de la sensibilité Finale- ment, la faible possibilité de résistance de la colle acide vis-à-vis des solutions de développement alcalines modernes avec addition de solvants orga- niques, par exemple l'alcool benzylique, s'est également révélée être un inconvénient Par consé- quent, les papiers à colle neutre se sont de plus en plus imposés Lés papiers à colle neutre exigent d'autres agents conférant une résistance à l'état mouillé Comme agents de ce genre appropriés et répandus depuis la fin des années 60, on peut citer ceux qui contiennent des groupes époxy De manière plus particulière, les résines de polyamide ou de polyamineépichlorhydrine se sont rvéleées constituer des agents conférant une résistance à l'état mouillé actifs dans une gamme de p H neutres à légèrement alcalins. Les papiers photographiques neutres rendus résistants à l'état mouillé de cette nature, ne sont cependant pas non plus dépourvus de défauts qui réduisent leur possibilité d'emploi Un important inconvénient des papiers à colle neutre qui résistent à l'état mouillé réside dans le fait que tous les agents conférant une résistance à l'état mouillé 4 préparés en partant de produits de condensation d'épichlorhydrine et de polyamines, de polyimines et/ou de polyamides engendrent un voile dans les couches photographiques déposées sur le papier. Ce voile demeure encore mesurable par contact avec des couches photographiques, même dans le cas de papiers qui ne contiennent que de 0, 3 à 2 % en poids seulement de tels agents conférant une résistance 1 état mouilléo Me loa revêtements en résine synthétique qui se trouvent entre le papier et la couche photographique, apportet qu'une pro- tection éphémere avant l'entrêe en action de ces -5 ad Juvants du papier qui engendrent un vole Ce sont principalement les couches et émulsions en noir et blanc fortement sensibles destinées à la mise en oeuvre de procédés de transfert par diffusion qui sont touchées par ce voile Par conséquent, la présente invention a pour objet la création d'un papier de base photographique, résistant à l'état mouillé à colle neutre, qui n'engendre pas de voile perturbateur dans les couches photographiques supérieures Au sens de l'invention, on désigne comme voile non perturbateur le voile minimal que peut présenter un papier comparatif encollé à la résine acide, rendu résistant à l'état mouillé à l'aide d'une résine de mélamine/formaldéhyde, après 4 jours d'incubation à 56 e Co On parvient à atteindre l'objectif de la présente invention par le fait que l'on traite le papier résistant à l'état mouillé à colle neutre par un acide organique polyfonctionnel dont les groupes acide (par exemple carboxyle) ne sont pas séparés mutuellement par plus de 3 atomes de carbone ou par un hydroxyacide organique susceptible & formermu complexe interne L'acide organique peut,eutliîser, aux fins de la présente invention, sous forme de l'acide libre ou sous forme de sel d'ammonium ou sous forme d'amide. Conformément à une forme de réalisation pré- férée de la présente invention, on porte l'acide organique ou l'amide d'acide ou la sel d'ammonium de l'acide, conforme à la présente invention, sur le papier, comme constituant de la colle surfacique habituelle, après la formation et le renforcement de la feuille de papier résistant à l'état mouillé, à colle neutre On opère ainsi de manière à ce que l'acide organique et/ou son dérivé soit ajouté à la solution utilisée pour procéder au collage en surface, solution qui peut contenir un liant au choix, par exemple l'amidon, la gélatine, une dispersion de résine synthétique, une solution de résine synthé- tique aqueuse ou des mélanges de divers liants, comme aussi d'autres additifs de diverse nature v Les autres additifs de diverse nature possibles sont des pigments, des azurants optiques, des - mouillants, des sels inorganiques, des plastifiants des agents conférant un caractère hydrophobe, des agents antimousses ou d'autres substances que l'on peut incorporer en cas de besoin aux solutions destinées au collage surfacique. L'application de la dispersion ou de la solution aqueuse sur le papier s'effectue dans des caisses encolleuses, des presses encolleuses, des presses coucheuses ou à l'aide de n'importe quelles autres installations de couchage ou d'imprégnation qui se prêtent à l'imprégnation ou au traitement surfacique de l'une ou de deux faces du papier. Dans le cas d'un papier photographique baryté, la solution de collage surfacique se compose, par exemple, d'une solution aqueuse de gélatine, éven- tuellement avec addition de glycérine et d'un azurant optique, que l'on additionne conformément à la pré-. sente invention de l'acide organique, par exemple l'acide citrique et/ou son dérivé. Dans le cas d'un support papier photographique portant une couche de polyoléfine, la solution des- tinée au collage surfacique du papier de base se compose, par exemple, d'une solution aqueuse contenant- 3 > de l'éther d'amidon, du chlorure de -sodium et une dispersion de résine ionomère, solution aqueuse à laquelle on ajoute, conformément à la présente invention, l'acide organique, de préférence sous forme de sel d'ammonium ou d'amide, par exemple le citrate d'ammonium et/ou le polyacrylamideo Pour l'incorporation conforme à l'invention à titre de substances diminuant le voile à des papiers photographiques résistant à l'état mouillé à colle dite ''neutre", conviennent des acides libres, comme aussi leurs amides et sels d'ammonium de la nature suivante: Acide oxalique, Acide lactique, Acide citrique, Acide aconitique, Acide tartrique, Acide pyrotartrique, Acide malique, Acide gluconique, Acide succinique, Acides alkylsucciniques, Acide glutarique, Acide glutaconique, Acide oxymalonique, Acide sulfoacétique, Acide glutamique Acide asparagique, Acide maléique, Copolymères de l'acide maléique et d'autres monomeres, par exemple le styrène, Acide itaconique et ses copolymères, Acide citraconique et ses copolymères, Acide polyacrylique, Acide polymétacrylique, Acide polyvinylsulfonique, 7 2540643 Acide polyvinylphosphorique, Acide benzènedisulfonique, Esters de leacide sulfurique et d'hydrates de carbone. L'énumération ci-dessus n'est pas limitative. On peut bien au contraire en déduire que conviennent aux fins de la présente invention, tous les acides organiques susceptibles de former des complexes internes, ainsi que leurs dérivés précités, comme aussi des acides organiques polyfonctionnels dans lesquels un groupe acide n'est pas séparé du groupe acide voisin par plus de 3 atomes de carbone, pour autant que ces composés soient stables aux tempéra- tures de la fabrication du papier habituelles. La raison de 19 activité des additifs conformes à la présente invention n'est pas clairement établie. Etant donné cependant que les acides monocarboxyliques simples, tels que l'acide formique, l'acide acétique ou l'acide butyrique 9 sont tout aussi peu appropriés, eu égard à la solution du problème posé que, par eroe tl'acide benzènesulfonique, l'acide adipique ou encore l'acide phosphoriques qui furent compara- tivement examines, on accepte que les acides organiques conformes à la présente invention ont le pouvoir de former des systèmes cycliques stables avec les composés dont l'apparition manifeste une activité photochimique perturbatrice et les neutralise de cette manière. On démontrera à présent l 9 activitê des additifs réducteurs de voile suivant la présente invention à l'aide des exemples qui suivent. EXEMPLE 1 A l'aide d'une machine de fabrication de papier à table plate, on prépare de manière connue un papier à partir d'une pâte DR 3 lulosiqus dont la matière fibreuse est encollée h l'aide de 093 % en poids d'un alkylcétène dimère et rendu résistant à l'état mouillé à l'aide de 1,5 % en poids d'une résine de polyaminoamidoépichlorhydrine Le papier est traité des deux côtés, à l'aide d'une presse encolleuse, par une solution aqueuse de la composition suivante: 6 % en poids d'amidon oxydé 2 % en poids de chlorure de sodium 0,2 % en poids d'azurant optique 5 % en poids d'acide organique ou de sel d'ammonium de l'acide 86,8 % en poids d'eau. a) b) c) d) e) gz h) i) Il, 1 ' o) p) q. r) s 8 t, L'acide organique de ce mélange est: l'acide citrique l'acide tartrique l'acide mucique l'acide glutaconique l'acide malique l'acide maléique I l'acide oxalique l'acide succinique l'acide glycolique l'acide lactique ) l'acide asparagique ) le sel d'ammonium de l'acide citriqu ) le sel d'ammonium de l'acide tartriq ) le sel d'ammonium de l Dacide oxymalo ) le sel d'ammonium de l'acide malique ) le sel d'ammonium de l'acide succini ) ) ) e ue nique que l'acide glutamique le succinamide le m-benzènedisulfamide l'acide ascorbique. On sèche les papiers ainsi collés en surface, % 40643 W I W puis on les satine et on les soumet à l'essai. EXEMPLE 2 On traite un papier préparé de la manière décrite à l'exemple 1 à l'aide d'une machine de fabrication du papier à table plate, à colle neutre et rendu résistant à l'état mouillé avec une résine de poly- aminoamidoépichlorhydrine, à l'aide d'une presse encolleuse, par une solution aqueuse qui contient 4 % en poids d'un acide organique polymère poly- fonctionnel à propriétés filmogènes L'acide orga- nique est: a) l'acide polyacrylique b) l'acide polyitaconique c) l'acide polymaléique d) l'acide polyvinylsulfonique e) l'acide polyvinylphosphorique f) le sel d'ammonium de l'acide polyacrylique g) le sel d'ammonium d'un copolymère d'acide maléique t d'éther méthylvinylique h) le sel d'ammonium d'un copolymère de l'acide acrylique et de l'acrylamide i) le sel d'ammonium de l'acide polygalacturonique k) le sel d'ammonium d'un ester de l'acide sulfu- rique et de l'alcool polyvinîlique 1) le sel d'ammonium d'un ester de l'acide phos- phorique et de l'alcool polyvinylique m) le sel d'ammonium d'un copolymère de l'acide maléique, du styrène et de l'acide sulfonique n) le polyacrylamide o) le polymétacrylamide. Les papiers imprégnés ou collés en surface sont séchés, satinés et soumis à l'essaio EXEMPLE 3 On traite un papier fabriqué de la manière décrite à l'exemple 1, à colle neutre et rendu 2540643 résistant à l'état mouillé, à l'aide d'une presse encolleuse, par une solution aqueuse qui contient: a) 2 % en poids de gélatine, 3 % en poids de polyacrylate d'ammonium, 0,1 % en poids d'azurant optique, ou b) 2 % en poids de gélatine, 2 % en poids de cellulose-sulfate d'ammonium, 0,1 % en poids d'azurant optique, ou c) 2 % en poids de gélatine, 2 % en poids de polyvinylsulfonate dtammonium, 0,1 % en poids d'azurant optique, ou d) 3 % en poids de gélatine, 3 % en poids de glutaconate d'ammoniump 0,1 % en poids d'azurant optique. On règle chaque fois la valeur du p H des solutions à approximativement 7 à l'aide d'ammoniacs On sèche les papiers encollés en surface, on les satine et on les soumet à l'essai. EXEMPLE 4 On traite un papier fabriqué de la manière décrite à l'exemple 1, à colle neutre et rendu résis- tant à l'état mouillé, à l'aide d'une presse encol- leuse, par une solution aqueuse qui contient: 3 % en poids d'amidonphosphate d'ammonium, 1 % en poids de citrate d'ammonium, 4 % en poids d'une résine ionomère (mise en oeuvre sous forme de dispersion à 50 %), 0,05 % en poids d'azurant optique. On sèche le papier encollé en surface, on le satine et on le soumet à l'essai. EXEMPLES COMPARATIFS On traite un papier fabriqué de la manière décrite à l'exemple 1, à colle neutre et rendu résistant à l'état moulllé, à l'aide d'une presse encolleuse, par une solution aqueuse qui contient: A) 6 % en poids deamidon oxydé, 2 % en poids de chlorure de sodium, 0,2 % en poids d'azurant optiques B) 4 % en poids d'amidon enzymatiquement dégradé, 3 % en poids d'une résine ionomère, C) 5 % en poids d'amidon oxydé, 3 % en poids de sulfate de sodium, 2 % en poids d'acide adipiquet 3 % en poids d'acide acétique, D) 3 % en poids de gélatine, 3 % en poids de phosphate d'ammonium. Tout comme les papiers des exemples conformes à la présente invention, on sèche les papiers compara- tifs encollés en surface, on les satine et on les soumet à l'essai. Essai des propriétés photographiques des papiers. 0 N a d'abord soumis les papiers de base non encore prêts à servir de supports photographiques des exemples et des exemples comparatifs>à un essai photographique intermédiaire, en ce sens qu'après satinage et séchage des couches obtenues dans la presse encolleuse, on les a revêtues d'une couche d'émulsion d'halogénure d'argent noir-blanc usuelle et, qu'après incubation, on les a soumisesu àn premier examen quant à la formation d'un voile. Plus particulièrement, au cours de cet essai intermédiaire des papiers de base, on a opéré de façon que des échantillons de tous les papiers fussent revêtus d'une émulsion de br&mure d'argent non stabilisée, à des fins d'une différentiation rapideo Ensuite, on a emballé les papiers rendus sensibles à la lumière d'une meînire opaque à la lumière, on les a incubés 3 ou 4 Bourd à 560 C, on les a développés de manière standard et on a mesure chaque fois le voile formé ' l'aîde d'un densitomètre Les valeurs ainsi obtenues sont rassemblées dans le tableau 1 qui suit Sur base d'essais comparatifs qui se sont déroulés pendant de longues années, on peut dire que les résultats obtenus après 4 Jours dans les conditions d'incu- -bation susmentionnées correspondent à peu près aux résultats auxquels on parviendrait après plus d'une anmée de conservation naturelle. 13 2540643 TABLEAU i Valeurs mesurées du voile sur des papiers de base après 3 et 4 jours d'incubation a 56 &C Exemple Valeur du voile après NO 3 jours 4 jours la 0,04 0,08 lb 0,03 0,07 le 0, 03 0,07 ld 0,03 0,06 le 0,04 0,08 if 0,07 0, 15 lg 0,04 0,08 lh 0,10 0,20 hi 0,05 0,10 lj 0,06 0,12 1 k 0 ú 25 9119 il 0,04 0,08 lm 0,03 0,07 ln 0,08 0,16 ho, 0,04 0,08 l P 0,10 0,20 lq 0,06 0, 13 lr 0,10 0,21 hs 0,09 0,19 it 0,05 0,11 2 a 0,05 0,10 2 b 0,06 0,12 2 c 0,07 0,15 24 0,07 0,15 2 e 0,08 0,16 2 f 0,04 0,09 2 g 0,05 0,11 2 h 0,04 0,08 21 0,06 0,13 2 k 0,09 0,18 21 0,09 0,19 2 m 0,07 0,14 2 N 0,05 0,10 2 o 0,05 0,11 3 a 0,06 0,12 3 b 0,07 0,14 3 e 0,07 0,15 3 d 0,05 0,10 4 0,04 0,07 A 0,17 0,35 B 0,16 0,34 C 0,15 0,32 D 0,15 0,30 14 2540643 En vue de la poursuite des essais on a d'abord transformé les papiers de base en supports photo- graphiques. Plus particulièrement, on a d'abord revêtu les papiers de exemples 3 a-d, comme aussi le papier comparatif D, de la manière classique, d'une couche de gélatine/baryte, puis on les a enduits d'une émulsion d'halogénure d'argent usuelle et on les a finalement conservés à la température ambiante dans le noir pendant une année. On a revêtu les deux côtés de chacun des papiers des exemples la-s, 2 a-o, 4, comme aussi des papiers comparatifs A, B et C de polyéthylène, conformément à l'exemple 4 de la demande de brevet allemand (DAS) 1 447 815, Ensuite, on a soumis la couche de poly- éthylène pigmentée à un traitement Corona préalable, en vue de la prise de la couche sensible à la lumière et on a ensuite également revêtu la couche de poly- éthylène en question d'une couche photographique à base d'halogénure d'argent On a conservé les matériaux photographiques ainsi obtenus sur support revêtu de polyéthylène à 250 C, dans le noir, pendant deux années. Après l'achèvement des essais de conservation des matériaux barytés et des matériaux recouverts de polyéthylène, on a développé les feuilles d'essai et on a chaque fois mesuré le voile qui s'était formé à l'aide d'un densitomètre Les valeurs mesurées obtenues sont rassemblées dans le tableau 2. 3 a 0,10 3 b 0,12 3 c 0912 3 d 0108 4, 0,10 Valeurs mesurêes du-voç-île sur des papiers 1 phiques barytés et revêtus de polyéthylène de conservation Exemple du voile NO 1 année ib lc ld le if lg lh ii ij lm ln lo, 1 P lq lr ls it )hotogra- après essai après - 2 années 0,10 0,08 0,10 0,09 0,10- 0,16 0,12 0,18 0,12 0,12 01 IL- 0,08 0,08 0,12 0,12 0,18 0,16 0,18 2 a 2 b 2 c 2, 2 e 2 f 2 g 2 h 2 i 2 k 2 m 2 n 2 ci 0,08 0, 10 0,08 0,13 0, 13 0,10 0, 12 0,10 0,13 0,14 0,14 0, 12 A.In 0,38 013-0 A B c D Une comparaison des valeurs du voile dans le cas des exemples de papiers préparés conformément a la présente invention aux valeurs des voiles obtenus dans le cas des exemples comparatifs montre qu'un post-traitement conforme à la présente inven- tion des papiers photographiques rendus résistants à l'état mouillé à l'aide de résines polyaminoami- diques époxydées, réduit très distinctement le voile provoqué par la résine polyaminoamidique Etant donné que des papiers classiques, à colle acide et rendus résistants à l'état mouillé à l'aide d'une résine de mélamine-formaldéhyde présentent, au cours du même essai, une valeur de voile de 0,06 à 0,08, il est évident que l'invention a apporté i 5 une solution au problème posé. D'autres séries d'essais montrent que l'on obtient des résultats analogues lorsque l'on utilise, à titre d'agent conférant une résistance à l'état mouillé au papier, des résines polyaminées ou poly- iminées à activité cationiqueautres que la résine de polyaminoamidoépichlorhydrine utilisée dans les exemp es 1 à 4. En conséquence, on peut constatera de manière générale, que des papiers de base photographiques améliorés sont pourvus d'agents de renforcement contenant des groupes amino et imino et portent un collage surfacique qui contien' des hydroxy- acides organiques chélateurs et/ou des acides organiques polyfonctionnels dont les groupes acides ne sont pas mutuellement séparés par plus de 3 atomes de carbone Pour ce faire, les acides conformes à la présente invention se présentent de préférence sous la forme des acides libres, des sels d'ammonium ou des amides On peut cependant aussi les utiliser sous la forme d'une lactone. 254064-3 REVENDICATIONS 1 Papier support photographique pour des couches photographiques contenant un sel d'argent, qui comporte une colle interne neutre et qui contient un agent de renforcement cationique, caractérisé en ce que le support papier est traité par au moins un acide orga- nique qui peut être un acide polyfonctionnel dont les groupes acides sont mutuellement séparés par au plus 3 atomes de carbone et/ou un hydroxyacîde susceptible de former un complexe interne. 2 Papier support photographique suivant la re- vendication 1, caractérisé en ce que l'on utilise les acides organiques sous la forme des acides libres, ou de leurs sels d'ammonium ou de leurs amides. 3 Papier support photographique suivant l'une quelconque des revendications 1 et 2, caractérisé en ce que l'on applique les acides organiques sur le papier sous forme de dispersion ou de solution aqueuse. 4 Papier support photographique suivant la *-rev 2 dcetion 3, caractérisé en ce que la dispersion ou la solution aqueuse des acides organiques-ou de leurs amides ou de leurs sels d'ammonium contient complémentairement d'autres additifs en soi connus, comme des pigments, des azurants optiques, des agents mouillants ou analogues et/ou que les acides organiques sont contenus dans de telles dispersions ou solutions aqueuses. Papier support photographique suivant l'une quelconque des revendications 1 à 4, caractérisé en ce que les dispersions ou solutions aqueuses des acides organiques sont appliquées par l'intermédiaire de caisses encolleuses, de presses encolleuses, de presses coucheuses ou à l'aide de n'importe quels autres moyens de couchage ou d'imprégnation et en ce que l'application s'effectue en surface d'un côté ou des deux-côtés du papier photographique à traiter. 6 Support papier photographique suivant l'une quel- conque des revendications 1 à 5, caractérisé en ce que pour a préparation d'un support papier photographique baryté, la solution se compose d'une solution aqueuse de gélatine, éventuellement additionnée de glycérine ou d'un azurant optique et en ce que l'acide orga- nique est constitué par l'acide citrique et/ou un dérivé de cet acide. 7 Support papier photographique suivant l'une quelconque des revendications 1 à 6, caractérisé en ce que pour un support à revêtir d'une couche de polyoléfine, la solution est constituée d'une solution aqueuse d'éther d'amidon, de chlorure de sodium, d'une dispersion d'une résine ionogène et d'un acide orga- nique sous la forme de son sel d'ammonium ou de son amide, tel que le citrate de sodium et/ou le poly- acrylamide. 8 Support papier photographique suivant l'une quelconque des revendications 1 à 7, caractérisé en ce que l'on peut utiliser les acides suivants, tels quels, sous forme de leurs amides et de leurs sels d'ammonium: acide oxalique, acide lactique, acide citrique, acide aconitique, acide tartrique, acide pyrotartrique, acide malique, acide glycolique, acide succinique, acides alkylsucciniques, acide glutarique, acide oxymalonique, acide sulfoacétique, acide glutamique, acide asparagique, acide maléique, copolymères de l'acide maléique avec d'autres mono- mères, par exemple le styrène, l'acide itaconique et ses copolymères, l'acide citraconique et ses copo- lymères, l'acide polyacrylique, l'acide polyméta- crylique, l'acide polyvinylsulfonique, l'acide polyvinylphosphorique, l'acide benzènedisulfonique, des esters de l'acide sulfurique et d'hydrates de carbone, ou les mélanges des composés précités. 9 Support papier photographique suivant l'une quelconque des revendications I à 8 caractérisé en ce que la solution aqueuse possède la composition suivante: 6 % en poids d'amidon oxydé, 2 % en poids de chlorure de sodium, 0,2 % en poids d'azurant optique, 5 % en poids d'acide organique ou du sel d'ammonium de l'acide, 86,8 % en poids d'eau. Support papier photographique suivant l'une quelconque des revendications 1 à 9, caractérisé en ce que la solution aqueuse destinée au traitement du support photographique possède la-composition suivante: a) 2 % en poids de gélatine, 3 % en poids de polyacrylate dtammonium, 0 A b) 2 % 0,1 c) 2 % 2 % d)J 3 % 3 % % en poids d'azurant optique, ou en poids de gélatine, en poids de cellulose-sulfate d'ammonium, % en poids dgazurant optique ou en poids de gélatine, en poids de polyvinylsulfonate d'ammonium, % en poids d'azurant optique ou en poids de gélatine, en poids de glutaconate d'ammonium, 0,1 % en poids d'azurant optique Le reste étant constitué d'eau, la valeur du p H de la solution étant réglé à approximativement 7 à l'aide d'ammoniac.